(57)【特許請求の範囲】
【請求項１】
一体作りの型を使用してマイクロ複製する方法であって、
内面に複数の微小構造形状を含む内部を有し、該内部へのアクセスが型に設けられた開口部を介して可能であり、拡張性のある中空で一体作りの型を提供するステップと、
該型の該内部に硬化性材料を充填するステップと、
該型内部の該硬化性材料を硬化して継ぎ目のない照明装置を成形し、該型の内面が有する該複数の微小構造形状を該継ぎ目のない照明装置上に複製することで、継ぎ目のない照明装置を形成するステップと、
該型を弾性的に拡張して、該継ぎ目のない照明装置を該型から分離するステップと、
を含むマイクロ複製方法。
【請求項２】
一体作りの型を使用して継ぎ目のない照明装置を成形する方法であって、
内面に複数の微小構造形状を有する内部を備え、該内部へのアクセスが型に設けられた開口部を介して可能であり、拡張性のある中空で一体作りの型を提供するステップと、
硬化されると実質的に光学的に透明材料を形成する硬化性材料を提供するステップと、
該型の該内部に該硬化性材料を充填するステップと、
該型内部の該硬化性材料を硬化して、実質的に光学的に透明な照明装置を形成するステップであって、該型の該内面が有する前記複数の微小構造形状を該照明装置に複製して、該照明装置上の複数の光抽出構造とするステップと、
該型を弾性的に拡張することにより、該型から該照明装置を分離するステップと、
を含む成形方法。
【請求項３】
一体作りの型を使用して継ぎ目のない微小構造物品を成形する方法であって、
内面に複数の微小構造形状を有する内部を備え、該内部へのアクセスが型に設けられた開口部を介して可能であり、拡張性のある中空で一体作りの型を提供するステップと、
該型の該内部に硬化性材料を充填するステップと、
該型内部の該硬化性材料を硬化して、硬化済材料を形成するステップと、
該型を弾性的に拡張するステップと、
該硬化済材料を該型から取り外して、継ぎ目のない微小構造物品を得るステップと、
を含む成形方法。
【発明の詳細な説明】
【０００１】
発明の分野
本発明は一般に、拡張性の型を用いた継ぎ目のない成形方法に関する。
【０００２】
発明の背景
従来の成形方法は通常、２体作りの型を使用する。２体からなる型の個々の半体を嵌合および密閉すると、それらの半体間の中空空間に液体材料を注入することができる。この中空空間内の輪郭が、仕上がる成形物品の形状を規定することになる。その液体を硬化し、充分に固化した後、それらの半体を引き離して仕上がった物品を型から除去することができる。型の半体は通常、硬質材料で製造されており、注入および固化処理における圧力および加熱に耐えられ、かつ成形処理中の変形にも耐性を有するようになっている。変形に対する耐性は、成形物品に対する公差が小さい場合に特に重要である。
【０００３】
このような従来技術を用いた成形では、型の２つの半体間の継ぎ目にあたる成形物品上に、余分な材料が堆積することが往々にしてある。これは、極めて精密な物品を製造する時に殊に起こる。というのも、このような場合には、成形処理全体が、非常に細かい形状の正確な再生に向けて調整されているからである。従って、型をなす２つの半体間の継ぎ目には、意図するものではないが回避することもできない空隙が、型の所望形状に伴って再生されてしまう。
【０００４】
継ぎ目のない物品の成形方法が、Ｐｕｔｚｅｒ他に付与された米国特許第３，８４１，８２２号に開示されている。そこには、ほぼ中空で一体作りの膨張性型が提供されている。この型の内面は、それが成形物品の最終形状になるように形成されている。型の壁部は、型内に投入される材料の重量を、型の変形を起こさずに支持できる充分な厚みにしつつ、可撓性を失わない充分な薄さを有するように設計されている。成形物品の完成後、型の内外に異なる圧力を印加することにより、型を放射状に膨張することができる。これは、型を真空容器内に配置して型の外側に弱い圧力をかけるか、流体を型内に注入して型内部に高圧をかけるかのいずれかにより行う。どちらの方法をとっても、この型を充分に拡張させることにより、仕上がった物品を除去することができる。
【０００５】
Ｐｕｔｚｅｒ式の型は、かなり入り込んだ形状も継ぎ目なく成形することができるが、型から成形物品に巨視的細部を複製する問題のみに対処するものである。しかしながら、細かい形状を、物品上に継ぎ目線を同時に形成せずに、微視的寸法に縮小して再生しなくてはならないのであれば、この細かい形状を有する成形部分を複製できることが有益である用途もある。例えば、光源から離れた位置にて正確な強度で正確な光パターンを提供するように設計された照明装置を製造すると望ましい場合もある。
【０００６】
このような照明装置の製造はまず、透明な長細いファイバコアの形成から開始してよい。このファイバコアは、一方の端部においてファイバ内に投射される光がもう一方の端部まで、ファイバ表面における透過により光の損失を発生せずに通過できるように設計されている。この周知の現象は全反射と呼ばれている。米国特許第５，４３２，８７６号（Ａｐｐｌｅｄｏｒｎ他に付与）に教示されているように、ファイバ壁部を介して光を制御しながら「抽出」することができるようにファイバ表面上に形状を付設してよい。この形状に適切な設計を施すことにより、抽出される光を正確なパターンにすることができる。
【０００７】
このような抽出構造の様々な製造方法が周知である。１つの方法では、その構造を、ファイバコアに接着可能な接着剤支持体を有するテープにマイクロ機械加工することが必要である。しかしながら、この方法では２つの界面、すなわちファイバ／接着剤界面と接着剤／テープ界面とがさらに追加され、これらの各界面により光抽出の精度が低下する。別の方法では、その構造を直接ファイバ自体にマイクロ機械加工する。この解決策で問題となるものは、所望するファイバ特性（例えば、透明度、可撓性、高屈折率）を有する材料に正確なマイクロ機械加工を容易に施すことができないことが多々あるということである。したがって、微視的程度の正確さおよび精度をもって形状をファイバコア材料に直接マイクロ機械加工することが、非常に困難、コスト高、かつ手間となることも考えられる。
【０００８】
発明の概要
本発明は、一体作りで拡張性の型を使用してマイクロ複製を行い、微小構造が設けられた表面を有し、かつ成形による継ぎ目のない成形物品を製造することができる方法および装置を提供する。
【０００９】
一態様において、本発明は、拡張性の型を使用して継ぎ目のないマイクロ複製を行う装置を提供する。この装置は、可撓性材料によるほぼ中空な部分を有する拡張性一体作りの型を含む。この型の中空可撓性部分は、内面および外面を含む。内面は、複数の微小構造形状を特徴とし、この中空可撓性型の外面に位置する開口部を介してアクセス可能である。この装置はさらに、この可撓性の型を拡張させる手段も含む。
【００１０】
別の態様において、本発明は、継ぎ目のないマイクロ複製用一体作り拡張性型を製造する方法を提供する。この方法は、機械加工されて原型となる原料を提供することから始まる。この原型の機械加工中、複数の微小構造形状を原型の表面に設ける。次いでこの原型を硬化性材料でカバーし、これを硬化して拡張性の型を形成する。さらに、この硬化処理中、その材料が固化すると、その材料に原型からの複数の微小構造形状を複製して設けられ、型の内面に微小構造形状が施されることになる。最後に、この型を原型に対して拡張させ、原型を型から除去することにより、この拡張性の型を原型から分離する。
【００１１】
さらに別の態様において、本発明は、一体作りで拡張性の型を用いて継ぎ目のないマイクロ複製を行う方法を提供する。まず、拡張性で一体作りの型を提供する。一体作りの型は、複数の微小構造形状を特徴とする内面を有する。次いで、この一体作りの型に硬化性材料を充填し、これを固化して成形物品を形成する。この硬化性材料を硬化するステップにより、型の内面が有する微小構造形状を成形物品の表面に実質的に複製する。成形物品を形成および固化した後、型を弾性的に拡張して、成形物品を型から除去してよい。この型の弾性的拡張のステップは、型と成形物品との間に加圧しながら流体を注入することにより行うと好ましい。
【００１２】
特定実施例において、本発明による一体作りで拡張性の型を用いて継ぎ目のないマイクロ複製を行う方法により、照明装置を製造してもよい。これにおいて、硬化性材料には、これが固化すると実質的に任意に透明物品が形成されるものを選択する。さらに、型の内面が有する微小構造形状は、成形物品の表面に複製されると、この微小構造形状が透明な成形物品に複数の光抽出構造を形成するように設計する。次に、この型を弾性的に拡張して照明装置を取り外す。
【００１３】
詳細な説明
Ａ．定義
以下の用語を、ここに挙げる定義に従って本明細書において使用する。
【００１４】
用語「マイクロ複製」とは、微小構造形状を原型あるいは型から物品上に付設する処理をいう。原型に、ダイヤモンドバイトあるいはレーザ研磨などのマイクロ機械加工技術により微小構造を設ける。この微小構造を有する原型の単数あるいは複数の表面を硬化性材料でカバーし、この材料が固化すると、所望の微小構造形状の雌型複製構造を有する物品が形成される。
【００１５】
用語「微小構造」とは、特性寸法がマイクロメートル（μｍ）あるいはサブマイクロメートルで測定される形状をいう。一般に、微小構造形状は０．０１μｍ未満から１００μｍを超えた特性寸法を有する可能性がある。形状の特性寸法内容は、形状の種類に依存する。その例として、表面内の溝状形状の幅、表面上の支柱状突起の高さ、表面上の鋭利な突起あるいは窪み地点における曲率半径が挙げられる。このように、形状の２表面間の角度などの形状の特性寸法がサブマイクロメートル公差の寸法を有していれば、巨視的形状であっても微小構造を有していると言える。
【００１６】
用語「一体作りの型」とは、内面および外面を有し、内面は少なくとも１つの開口部を介してアクセス可能である、ほぼ中空の型をいう。この型内部にて材料が固化すると、その型の内面が、仕上がる物品の形状を特定することになる。
【００１７】
用語「拡張性である型」とは、少なくとも１方向において壁部が可撓性であり、型の内面および外面に異なる圧力を印加すると、型の壁部が膨張して、成形物品の取り出しが可能になる型をいう。
【００１８】
用語「弾性拡張」とは、膨張力が解除されると、材料が元の位置に弛緩して戻り、永久的に変形することのない可撓性材料の膨張あるいは伸張をいう。したがって、材料を、何回ものサイクルにわたり繰り返し弾性的に拡張してもよい。
【００１９】
用語「光導体」とは、入力端において光を受信し、その光を大幅に損失することなく出力端あるいは光抽出器まで伝播する物品をいう。一般に、光導体は全反射の原理で動作するため、光導体内を通過する光は、損失を最小限にして光導体表面にて反射される。この状態を得るためには、光導体の屈折率を、光導体を直接包囲する媒体の屈折率より高くする必要がある。
【００２０】
用語「照明装置」とは、１つ以上の出力部分を所望パターンの照明を所望強度にて提供するように配置して有する光導体をいう。
【００２１】
用語「光抽出構造」とは、光導体からの光を方向付ける設計により配置された、光導体表面上の素子をいう。したがって、これらの構造を、光線を光導体から方向付けるあるいは「抽出する」領域として利用することができる。
【００２２】
用語「正面抽出」とは、光を、抽出構造を含む表面にて光導体から透過する光抽出構造をいう。
【００２３】
用語「背面抽出」とは、光を、抽出構造に対向する表面にて光導体から透過する光抽出構造をいう。
【００２４】
用語「光学的に透明である」とは、可視光学スペクトルの少なくとも一部の波長を有する光を実質的に伝播する材料をいう。
【００２５】
用語「硬化した」、「固化した」および「重合した」は本明細書内において、互換性のある用語として使用し、例えばモノマー、ポリマー、先駆物質あるいはこれらの混合物を含む液体組成物が固化される硬化処理をいう。用語「硬化性」、「固化性」および「重合性」は、互換性のある用語として使用し、液体形態にある時に硬化処理により固化する可能性のある材料をいう。
【００２６】
Ｂ．成形装置
本発明は、一体作りで拡張性の型を用いて継ぎ目のないマイクロ複製を行う装置と、継ぎ目なく閉塞された型マイクロ複製用装置の製造方法と、拡張性である一体型の型を用いる継ぎ目なしマイクロ複製方法とを含む。
【００２７】
本発明のマイクロ複製用装置は、図１（ａ）および図１（ｂ）の断面図に示すように、拡張性である一体作りの型１０を含む。この型は、内面１４および外面１６により特徴付けられるほぼ中空な部分１２を含む。さらに、内面１４には複数の微小構造形状１８が付設されている。型１０の内側部分は、少なくとも１つの開口部２０を介してアクセス可能である。
【００２８】
型１０を、少なくとも中空部分１２が弾性的に拡張性である材料を含むように形成する。この中空部分をなす材料により、中空部分１２が、開口部２０に鉛直なすべての方向において拡張可能となければならない。開口部に鉛直なあらゆる方向において拡張することにより、型は放射状に拡張することになる。この拡張性材料はまた、成形物品に対する接着性を最小限として、成形物品を型から容易に剥離できるように選択されなければならない。材料の分類として、エラストマが、弾性拡張特性を有する点で有用である。例えば、高い剥離性能を有するシリコーンエラストマが好適エラストマである。使用可能な特定のシリコーンエラストマには、例えばＳｙｌｇａｒｄ１８４番としてＳｙｌｇａｒｄTMの商標名にて、ミシガン州ミッドランドのＤｏｗ  Ｃｏｒｎｉｎｇ  Ｃｏｒｐｏｒａｔｉｏｎから販売されているものがある。型に用いる拡張性材料の具体的な配合は、所望する弾性特性および剥離特性に依存する。その用途により、ポリ塩化ビニル（ＰＶＣ）あるいはシリコーンエラストマを主成分とする混合物などの他の材料も有用となる場合がある。
【００２９】
内面１４と外面１６との間に垂直な距離として設けられる中空部分１２の壁部の厚さは、充分に薄くして型が弾性的に拡張することによりその型から仕上がった成形物品を取り出すことができるとともに、充分に厚くして、型内に配置されて固化され、最終的な物品となる材料の重量にも耐性を持たせ、変形しないようにしなければならない。シリコーンエラストマを含む型の場合、壁部の厚さは、約０．２ｃｍ〜約５ｃｍが好ましく、約０．５ｃｍ〜約１ｃｍであればより好ましい。さらに、外面１６の巨視的形状は、内面１４の巨視的形状にぴったり一致させて、成形物品を剥離するために弾性的に拡張する際に、型がその中心の円周上で比較的に均一に膨張するようにすると好ましい。
【００３０】
複数の微小構造形状１８を、中空部分１２の内面１４上に付設する。微小構造形状１８は内面１４の全体を実質的にカバーしても、あるいは内面１４の１つ以上の特定領域に限定されていてもよい。微小構造形状１８は一般に、内面１４からの突起部、あるいは内面１４内の窪み、あるいはこれらの組み合わせのいずれかであってよい。例えば、図１（ｂ）に示す微小構造形状１８は、内面１４から突出し、均等な間隔をあけて配置された一連の平行な隆起部である。
【００３１】
型１０のほぼ中空部分１２内に位置する開口部２０は充分な大きさにして、固化する材料の型１０への投入を容易にし、かつ中空部分１２を拡張することにより、型１０から仕上がった物品を容易に取り出すことができるようにしなければならない。開口部２０の断面形状が、最終的な成形物品のおよその断面形状あるいは平均断面形状に追従すると好ましい。
【００３２】
図１に示す型１０の概略的な形状は細長い円筒状であるが、型１０は所望に応じていかなる形状であってもよいことに留意されたい。図１および以下に示す実施例に示す型１０の円筒形状は単に例証を目的とするものであり、本発明の範囲および以下に列挙する請求の範囲を限定するためのものではない。
【００３３】
本発明による継ぎ目のないマイクロ複製用の装置はさらに、型の拡張性中空部分を拡張させる手段を含む。一般条件において、この型を拡張する手段は、型の中空部分の内面と外面との間に異なる圧力を発生することにより動作しなければならない。型を外向きに拡張させて成形物品を剥離する場合、型内の圧力は、型の外側の圧力を上回っていなければならない。これを実行するために、型の外側の圧力を低くしても、あるいは型の内側の圧力を高くしてもよい。
【００３４】
図２（ａ）は、型の外側にかかる圧力を低くして型を拡張させる手段を示す。ここでは、中空部分１２を有して拡張性である型１０´が提供されている。この型を真空容器３０内に挿入する。型１０´を真空容器３０内に固定し、真空容器３０と型１０´との間にシールを形成するため、型１０´に、開口部２０から外向きに延在する硬質部分３４を設ける。真空容器３０と型１０´との間には充分な空隙を残して、型１０´が成形物品を剥離できるまで放射状に拡張する余裕を設けなければならない。従来の真空ポンプ３２を、管３５および弁３７を用いて真空容器３０に接続する。真空ポンプ３０が動作すると、型１０´の外面１６と内面１４との間に異なる圧力が発生する。真空容器３０内の圧力が低いと、型１０´は外側に変形する。このように型を弾性的に拡張させるために必要な圧力差は、型１０´の形状、型１０´の壁部の厚さおよび型１０´が製造されている材料に依存する。
【００３５】
内圧を高くすることにより型１０″を膨張させる手段を図２（ｂ）および図２（ｃ）の断面図に示す。この形状において、型１０″の形状を、成形物品を除去するための第１の開口部２０´と、型１０″の反対側の端部に位置してノズル３６を挿入できる第２の開口部２１とを有するスリーブ状にすると好ましい。ノズル３６はまた、源（図示せず）から圧搾空気あるいは液体を運搬する管３８の一部であってもよい。成形物品を除去するため、ノズル３６を開口部２１に挿入し、ノズル３６と型１０″との間に充分なシールを形成する。例えば使用する型の厚さおよび弾性に適した圧力にて圧搾空気を注入すると、型１０″は放射状に拡張して、成形物品を開口部２０´に向けて押出す。
【００３６】
高圧流体を型１０内に注入する他の方法も使用可能である。たとえば、図１に示すような１つの開口部２０を有する型１０に、高圧流体を成形物品と内面１４との間の型内に運搬可能な管を固着してよい。この管は型１０上のどの地点に位置付けてもよいが、型の微小構造形状から充分に距離をおいてその複製が干渉を受けない地点であると好ましい。
【００３７】
Ｃ．成形装置の製造方法
本発明による型を製造する方法を  図３（ａ）〜図３（ｃ）に示す。第１のステップにより、機械加工可能な原料５０を提供する。この原料は、成形する最終物品と実質的に同じ巨視的形状を有していなければならない。次にこの原料をマイクロ機械加工してその表面上に複数の微小構造５２を設ける。この時点にて、原料を原型と呼ぶ。この原型は、成形される物品の形状に相当する。次にこの原型を硬化性材料でカバーする。この硬化性材料が固化すると、これが図１（ａ）および図１（ｂ）に示すような型となる。次にこの型を拡張して、これを原型から取り外す。
【００３８】
この原料は、型材料が硬化した後に、型材料を分離できる機械加工可能な材料であればいずれでもよい。例えば、この原料が機械加工可能な金属あるいは硬質ポリマーを含んでもよい。適した金属の例として、銅、ニッケル、アルミニウム、銀、金およびプラチナ、さらに真鍮などの合金が挙げられる。適したポリマーの例として、アクリル、カーボネ−トおよび、機械加工されてもその形状を保持する可能性がある他のポリマーのすべてが挙げられる。
【００３９】
原型形成用の原料をマイクロ機械加工するために、ダイヤモンドバイトあるいはレーザ研磨などの周知の技術のいずれを用いてもよい。通常、マイクロ機械加工は、ダイヤモンドあるいはカーバイドを先端に施した工具を使用して行う。この先端の形状は、原型に所望する構造の形状および寸法により特定されるものである。例えば、図に示すような逆三角形の単純な溝を所望する場合、その先端は、その角度を溝と同じにした三角形先端部でよい。構造によっては、１つの形状の輪郭を取るために、複数回の通過が必要となる場合もあり得る。周知のマイクロ機械加工技術では、およそ０．００１μｍの精度で正確に表面構造を再生することができる。
【００４０】
型に使用する材料は、型に弾性的膨張性を持たせるため、硬化後も可撓性であるであるものが好ましい。適した硬化性材料の例にエラストマが挙げられる。この硬化性材料は、弾性特性および剥離特性を有する点から、シリコーンエラストマであると好ましい。
【００４１】
原型を硬化性材料でカバーして型を形成する際、原型をマンドレル内に配置すると有利となる可能性がある。この場合、マンドレルの内部は、原型の外側寸法よりやや大きい寸法にしなければならない。マンドレル内部と原型の表面との間に存在する空隙が、その後、型の壁部厚さを特定することになる。こうして硬化性材料を、原型を取囲むマンドレル内に注入することができる。次いで、この硬化性材料を原型の周囲にて固化する。この材料が硬化したら、マンドレルを除去してよい。
【００４２】
硬化性材料が原型の周囲にて固化した後、その原型を硬化した型から分離して取り除かなくてはならない。成形物品を型から取り外すことについて説明したものと同じ技術を用いて、原型を除去してよい。他の方法として、原型が型とは著しく異なる熱膨張係数を有する場合、原型と型とを充分に加熱あるいは冷却して、これらを分離してもよい。これは通常、原型が金属製の場合のみ可能である。
【００４３】
Ｄ．継ぎ目のない閉塞した型をマイクロ複製する方法
本発明による拡張性である一体作りの型を用いて、閉塞した型をマイクロ複製する方法を図４（ａ）〜図４（ｃ）に図示する。図４（ａ）は、一体型で拡張性の型１０を示している。型１０は、外面１６と内面１４とを有するほぼ中空な部分１２を有する。この型の内面には、複数の微小構造形状１８が設けられている。この型の内面には、開口部２０からアクセス可能である。図４（ａ）に示すように提供される型は、図１（ａ）および図１（ｂ）に示した型および上述した型にすべての面において類似している。
【００４４】
次のステップにより、図４（ｂ）に示すように型の内部に硬化性材料６０を充填する。硬化性材料６０は、型１０に投入する際は液体の形態とし、材料６０が型１０内の微小構造形状の周囲を流動すると好ましい。硬化性材料６０は、型内に投入でき、型１０に悪影響を及ぼさない温度および／または圧力条件にて固化する材料であればいずれでもよい。この硬化性材料が重合性化合物あるいは混合物を含むと好ましい。硬化性材料６０は、加熱、放射あるいは他の周知の処理のいずれに対して硬化性であってもよい。
【００４５】
硬化性材料を型内に投入する方法は、型自体の形状により左右される可能性がある。例えば、型のアスペクト比（型の中空部分の断面幅に対する型の高さ）が比較的高ければ、硬化性材料の注入時に泡を形成しないように注意を払う必要がある場合もある。泡が形成されると、これらが型の微小構造形状付近に凝集する、あるいは閉じ込められる可能性がある。こうなると微小構造の複製力に悪影響が出る。泡の形成は一般に、液体材料を型に投入する速度を単純に下げることにより回避してよい。続いて、硬化性材料６０を型内にて固化して最終的な物品６２を形成する。
【００４６】
硬化性材料６０には、固化しても大幅に収縮しない材料の種類を選択すると好ましい。硬化性材料が固化後に縮小するようであると、固化中に材料が微小構造形状１８から剥離してしまう可能性がでてくる。この「剥離」が起こると、仕上がる物品において型からの微小構造がうまく複製されない可能性がある。しかしながら、固化されて著しく縮小しがちな硬化性材料を選択しても、正確で精密なマイクロ複製は得られる可能性はある。硬化性材料６０が固化により縮小する種類である場合、その操作者は硬化性材料６０を圧力下において型１０内に注入してもよい。その用いる材料量および圧力により、硬化性材料６０が固化により縮小すると思われる量と同じ量だけ型を拡張させると好ましい。この方法において、硬化性材料が固化すると、硬化性材料が縮小するにつれ型はその元の位置に弛緩して固化中の剥離を防止する。
【００４７】
硬化性材料６０が型１０内にて固化して、微小構造形状１８の雌型複製構造を含む最終物品６２を形成した後、仕上がった物品６２を型１０から外してよい。図４（ｃ）に示すように、型１０を弾性的に拡張させて内面１４を仕上がった物品６２から分離する。型１０を、上述のようにいずれの弾性拡張方法により拡張してもよい。仕上がり物品上の複数の微小構造形状６４は、型１０の内面に位置する複数の微小構造形状１８を実質的に複製したものである。
【００４８】
Ｅ．照明装置の製造方法
本発明による継ぎ目のない閉塞した型のマイクロ複製方法は、微小構造を物品に直接機械加工することなく微小構造を物品に付設するために特に有用である。本発明の方法はまた、物品の機能に悪影響を及ぼす可能性のある継ぎ目を形成せずに微小構造を有する物品を形成する有益な技術を提供する。
【００４９】
例示的な例として、本発明による継ぎ目のないマイクロ複製方法を用いて、複数の光抽出構造を中に延在して有するファイバコアを含む照明装置を製造してもよい。
【００５０】
一般の照明装置は光導体を含む。光導体を一定長さの従来の光ファイバになぞらえることもある。このようなファイバは一般に、特定の断面形状（すなわち、円形、楕円形など）を有するコアファイバと、そのコアを取り囲む被覆部分とを有する。このコアの屈折率は被覆部分の屈折率を上回る。被覆部分は、材料の保護層を含んでよく、あるいは最も単純な形態ではそれが周囲空気であってもよい。使用に当たり、可視光などの電磁エネルギビームをファイバの一方の端部にてコア内に導入すると、これが臨海角を上回る角度でコア／被覆部分界面に常に衝突しながら、全反射されていく。こうしてその光は、大幅に失われることなく、ファイバのもう一方の端部まで透過される。
【００５１】
照明装置はさらに、光を制御された領域および制御された強度にてコアを通過してファイバの外側に透過する構造をコア上あるいはコア内に含む。この構造は抽出構造と呼ばれている。Ａｐｐｅｌｄｏｒｎ他に付与された米国特許第５，４３２，８７６号には、抽出構造をファイバコア上あるいはファイバコア内に直接有する照明装置が開示されており、Ａｐｐｅｌｄｏｒｎ他に付与された米国特許第５，６３１，９９４号には、光導体に装着して照明装置を形成してよい、外側のオーバーレイ上に形成された抽出構造が開示されている。
【００５２】
一般に、抽出構造には２種類があり、すなわち正面抽出と背面抽出とである。図５（ａ）には、コア１０２と任意の被覆部分図５（ａ）において点線で図示した部分）１０４とを有する照明装置１００の側面図が示されている。コア１０２には、その表面に一連の精密な溝を有する複数の背面抽出構造１０６が付設されている。この照明装置は、光線Ａ、ＢおよびＣで示すように作用する。光がコア内を図５（ａ）の左から右に通過する際、光線Ａは、コア／被覆部分界面にて反射されて、ファイバコアの先に向かって伝播されていく。光線Ｂは、抽出構造間のコア／被覆部分界面に入射して、同様に全反射される。しかしながら、光線Ｃは、背面抽出構造の表面上であるコア／被覆部分界面に入射する。抽出構造の表面は、コアの表面に対して角度を付与されており、光線Ｃなどの光線がその構造表面に入射すると、その光線はコアの断面を介して反射され、その構造に向かい合うファイバ表面を介して透過されるようになっている。したがって、抽出構造１０６は、コアからの光をその構造自体に対向する側に方向付けることから、背面抽出構造と呼ばれている。
【００５３】
図５（ｂ）は、コア１１２、任意の被覆部分１１４およびコア上の正面抽出構造１１６を有する照明装置１１０を示している。照明装置１１０は図５（ａ）の照明装置１００とほぼ同じように作用する。光線ＤおよびＥは内部反射されてファイバのコア内を伝播されていく。しかしながら、光線Ｆは、光抽出構造１１６の表面上に入射すると、その抽出構造に隣接する表面を介してファイバの外側へ透過される角度にて反射される。抽出構造１１６が、その構造を含む側上のコアの外部へ光を方向付けるため、これらは正面抽出構造と呼ばれている。正面抽出構造および背面抽出構造の双方とも、窪み（図５（ａ）のように）として形成しても、突起（図５（ｂ）のように）として形成してもよい。
【００５４】
本発明による継ぎ目のない閉塞した型をマイクロ複製する方法を用いて、複数の照明抽出構造を有する照明装置を製造してよい。上述した装置などの照明装置を製造する場合、型の材料は、ミシガン州ミッドランドのＤｏｗ  Ｃｏｒｎｉｎｇ  Ｃｏｒｐｏｒａｔｉｏｎ製Ｓｙｌｇａｒｄ１８４などのシリコーンエラストマであると好ましい。型の内面に位置する微小構造形状は一般に、窪み、突起あるいはこれらの組み合わせのいずれでもよい。抽出構造の種類と抽出構造の寸法および形状とは、最終的な装置に所望する照明特性に基づいて選択する。様々な抽出構造の寸法および配置がＡｐｐｅｌｄｏｒｎ他に付与された米国特許第５，４３２，８７６号に詳細に開示されている。
【００５５】
照明装置の成形にあたり、最終的な光導体の製造に使用する硬化性材料は、固化すると実質的に光学的に透明な材料となるものが好ましい。硬化性材料の一般分類として、アクリレートがその透明特性から好適である。しかしながら、多くの用途において、仕上がり物品がより可撓性に富んでいることが望ましい。このような場合、ウレタンを使用すると好ましい場合もある。ウレタンは配合によっては所望よりその透明特性は低くなるが、固化中の収縮が最小限に抑えられる傾向にあるため、ウレタンも望ましい材料である。
【００５６】
本発明により照明装置を製造する場合、好適な硬化性ポリマー材料の例として、１種類以上のポリイソシアネートと１種類以上のポリオールとの重合反応生成物を含むポリウレタンが挙げられる。本発明に有用なポリウレタンは、熱可塑性および熱硬化性であり、実質的に任意に透明である、かつ／または可視光線を透過できると好ましい。
【００５７】
可撓性あるいは硬質、熱可塑性あるいは熱硬化性脂肪族ポリウレタンを含むポリウレタンが好適である。有用な脂肪族ポリウレタンを、ポリエステルポリオールとポリイソシアネートとの反応物および任意に鎖伸長剤から形成することができる。ポリオール：ポリイソシアネート：鎖伸長剤のモル比として、約１：１：０〜約１：１５：１４が可能である。本発明に有用な好適ポリウレタンは、光、特に紫外線に長時間曝露されても優れた安定性を呈する。好適には、本発明に有用な脂肪族ポリウレタンは、
ａ）分子量が約２００〜１５，０００であるイソシアネート末端ポリエステルポリオール分子を含む軟質部分と、
ｂ）任意に、鎖伸長剤と軟質部分のイソシアネート末端基との反応生成物および追加のポリイソシアネ−トを主に含む硬質部分と、
ｃ）含有されているすべてのポリエステルポリオールおよび鎖伸長剤分子と本質的に反応させるための充分な脂肪族ポリイソシアネートと、
を含む。
【００５８】
配合内に硬質部分を組み入れることは任意である。硬質部分により、強度を高め、本発明の導波管の光透過特性に悪影響を及ぼさないという条件であれば、必要に応じてポリウレタン導波管の屈折率を上昇してよい。
【００５９】
このウレタン結合の他に、任意にイソシアヌレ−ト、ビウレット、アロファネート、アミドあるいは導波管に含まれるオキサゾリドンなどの様々な量の他の結合を有してもよい。これらの場合、上述した量を超えるポリイソシアネートを追加する必要があるが、層が分離し、光が分散して導波管の効果が低下する結果を招くほどに結合量が増加する可能性はない。さらに、アジピン酸ジブチルなどの可塑剤、ジラウリン酸ジブチルチンなどの触媒、および安定剤および酸化防止剤などの添加剤を、充分な製品性能を確実に得るために必要な量にて添加してよい。
【００６０】
本発明に有用な脂肪族ウレタンを、他の任意に透明なポリマーと配合しても良い。ただし、その配合物が相溶性である、あるいは形成される範囲が小さく、得られる導波管の効果を低下させることになる光の散乱を起こさないことを条件とする。
【００６１】
好適グリコールの例として、分岐Ｃ3−Ｃ6酸化アルキレンから主に誘導可能なグリコールが挙げられるが、ポリマー形成前後の特性に対する分岐ユニットの本質的効果が保持される、あるいは結晶質相が発生しないのであれば、酸化エチレン由来のユニットでもよい。酸化エチレンユニットの量は、酸化アルキレンユニットの総量の約２０重量％未満であると好ましい。例えば分子量が約２０００であるポリ（オキシプロピルエネオキシエチレン）グリコール（ミシガン州ミッドランドのＤｏｗ  Ｃｈｅｍｉｃａｌ  Ｃｏｍｐａｎｙから商標名ＶＯＲＡＮＯＬTM５２８７として商業的に入手可能であり販売されている）およびポリ（オキシブチルエネオキシエチレン）グリコールを含む酸化プロピレンおよび／または酸化ブチレンから主に誘導可能なグリコールであればより好ましい。
【００６２】
好適な高分子ポリオールとしてさらに、約２００〜約２０，０００の分子量である酸化ポリエチレンおよびポリプロピレンポリマーが挙げられ、その例には、コネチカット州ダンベリーのＵｎｉｏｎ  Ｃａｒｂｉｄｅ  Ｃｏｒｐ．から入手可能であり、商標名ＣａｒｂｏｗａｘTM４００、６００、８００、１０００、３３５０、８０００および２００００として販売されている一連のポリ（酸化エチレン）化合物；デラウェア州ウィルミントンのＨｅｒｃｕｌｅｓ  Ｃｈｅｍｉｃａｌ  Ｓｐｅｃｉａｌｔｉｅｓ  Ｃｏ．から商標名ＳｔｒｕｃｔｏｎTMＨＰＯＲ０１００ＮＣＢとして入手可能なポリエーテルポリオール；デラウェア州ウィルミントンのＤｕＰｏｎｔ  Ｃｏ．から入手可能であり商標名ＴｅｒｅｔｈａｎｅTM１０００および２０００として販売されている一連のポリオールなどの、約２００〜約４０００の分子量を有するポリ（テトラメチレンエーテル）グリコールがある。
【００６３】
本発明の光学素子の準備に有用である特に好適なポリオールにポリエステルポリオールがある。有用なポリエステルポリオールの例として、Ｕｎｉｏｎ  Ｃａｒｂｉｄｅから入手可能である商標名ＴｏｎｅTM２００、２１０、２３０、２４０、２６０、３０１、３０５および３１０として販売されている一連のポリオール；ペンシルバニア州フィラデルフィアのＥｌｆ  Ａｔｏｃｈｅｍから入手可能である商標名Ｐｏｌｙ  ｂｄTMとして販売されている一連のポリオールなどのヒドロキシ末端ポリブタジエン材料；ニューヨーク州ニューヨークのＭｉｔｓｕｂｉｓｈｉ  Ｇａｓ  Ｃｈｅｍｉｃａｌ  Ａｍｅｒｉｃａ  Ｉｎｃ．から商標名Ｐｏｌｙｔａｉｌ  ＨおよびＰｏｌｙｔａｉｌ  ＨＡとして販売されているものなどの水素添加ポリブタジエンポリオール；テキサス州ヒューストンのＳｈｅｌｌ  Ｃｈｅｍｉｃａｌ  Ｃｏ．から商標名ＫｒａｔｏｎTMＨＰＶＭ２２０１として販売されているポリ（エチレンブチレン）ジオールなどの脂肪族ブロックコポリマーポリオール；ペンシルバニア州ピッツバーグのＢａｙｅｒからＤｅｓｍｏｐｈｅｎ６７０−８０、６７０−１００、８００および１１００としてＤｅｓｍｏｐｈｅｎTMの商標名で販売されている族および、テキサス州ヒューストンのＳｏｌｖａｙ  Ｉｎｔｅｒｏｘから入手可能なＣＡＰＡTM２００および３０１としてＣＡＰＡTMの商標名で販売されている族を含むアジピン酸、アゼリン酸、セバシン酸などの二塩基酸のポリグリコールエステル；カリフォルニア州サンクレメンテのＣｏｏｋ  Ｃｈｅｍｉｃａｌ  Ｃｏ．からＣｈａｒｄａｎｏｌTMの商標名で販売されているものなどのポリエチレンテレフタレートポリオール；ウィスコンシン州ＲａｃｉｎｅのＳ．Ｃ．Ｊｏｈｎｓｏｎ＆Ｓｏｎｓ，Ｉｎｃ．から商標名ＪｏｎｃｒｙｌTMとして販売されているシリーズなどのアクリルポリオール；ペンシルバニア州フィラデルフィアのＩｎｏｌｅｘ  Ｃｈｅｍｉｃａｌ  Ｃｏ．から商標名ＬｅｘｏｒｅｘTM１４０５として販売されているものなどのカルボキシ官能ポリエステルポリオール；マサチューセッツ州ＰｅａｂｏｄｙのＳｔａｈｌ  ＵＳＡ、Ｐｅｒｍｕｔｈａｎｅ  Ｃｏａｔｉｎｇｓ  Ｄｉｖ．から商標名ＰｅｒｍａｎｏｌTMとして販売されているものなどのポリカーボネートポリオール；およびニュージャージー州Ｍｏｕｎｔ  ＯｌｉｖｅのＢＡＳＦ  Ｃｏｒｐｏｒａｔｉｏｎから商標名ＰｏｌｙＴＨＦ  ＣＤTMとして販売され、入手可能な一連のポリオールなどのポリ（酸化テトラメチレン）／ポリカーボネートの無作為コポリマーなどの約２００〜約５０００の分子量を有するポリカプロラクトンポリオールが挙げられる。
【００６４】
芳香族部分を含まず、脂肪族および／または脂環式部分のみを含むジイソシアネ−トが好適である。好適なジイソシアネ−トの例として、１，６−ヘキサメチレンジイソシアネートおよび１，１２−ドデカンジイソシアネートなどのポリメチレンジイソチアネート、メチレンビス（４−イソシアネートシクロヘキサン）、１，３−および１，４−ビス（イソシアネートメチル）シクロヘキサン、シクロヘキサン−１，４−ジイソシアネート、シクロヘキサン−１，３−ジイソシアネート、２，２，４−トリメチルヘキサメチレンジイソシアネート、シクロブタン−１，３−ジイソシアネート、イソフォロンジイソシアネート（１−イソシアネート−３，３，５−トリメチル−５−イソシアネート）シクロヘキサン、ＩＰＤＩ）、２，４−および２，６−ヘキサヒドロトリレンジイソシアネート、ペルヒドロ−２，４−および−４，４−ジフェニールメタンジイソシアネート（ペンシルバニア州ピッツバーグのＢａｙｅｒ  Ｃｏｒｐ．から商標名ＤｅｓｍｏｄｕｒTMＷとして入手可能なＨ12ＭＤＩ）、１，６−ヘキサメチレンジイソシアネート（Ｂａｙｅｒ  Ｃｏｒｐ．製商標名ＤｅｓｍｏｄｕｒTMＮ−３３００）のイソシアヌレートなどのイソシアヌレート基を含むポリイソシアネート、ヘキサヒドロ−１，３−および−１，４−フェニレンジイソシアネート、２，２，４−および２，４，４−トリメチルヘキサメチレンジイソシアネート（ＴＭＤＩ）の混合物、ジ（イソシアネートエチル）カーボネート、リジンジイソシアネート、１，６−ジイソシアネート−２，２，４，４−テトラメチルヘキサン、１，８−ジイソシアネート−ｐ−メタンおよびイソプロピリジンビス（４−イソシアネートシクロヘキサン）が挙げられ、上記ジイソシアネートの異性体と、上記ジイソシアネートのオリゴマーと、上記ジイソシアネートおよびそのオリゴマーのすべての組み合わせとの混合物もそれに含む。
【００６５】
好適な鎖伸長剤の例として、脂肪族Ｃ2−Ｃ4直鎖および分岐鎖ジオール、ジアミンおよびヒドロキシアミン；ヒドラジンおよびピペラジン、シクロおよび脂環式ジオール、ジアミンあるいは１２以下の炭素原子を有するヒドロキシアミン、ヒドロキノンおよびレゾルシノール（ビス（２−ヒドロキシエチル）エーテルなど、あるいはビス（２−ヒドロキシエチル）エーテルとして）および、メチロールおよび／またはアミノメチルの２つの基と置換した芳香族および複素環式芳香族化合物核（およびその完全に水素添加された部分）が挙げられる。さらに好適な鎖伸長剤の例として、エチレングリコール、１，２−および１，３−プロピレングリコール、１，４−および２，３−ブチレングリコールなどの脂肪族Ｃ2−Ｃ4直鎖および分岐鎖ジオールおよびシクロアルキルジオール、１，５−ペンタンジオール、１，６−ヘキサンジオール、１，８−オクタンジオール、ネオペンチルグリコール、１，４−シクロヘキサンジメタノール、１，４−シクロヘキサンジオール、トリメチロールプロパン、１，４−ビス（ヒドロキシメチルシクロヘキサン）、２−メチル−１，３−プロパンジオール、グリセロール、トリメチロールプロパン、１，２，６−ヘキサントリオール、トリメチロールエタン、ペンタエリスリトール、キニトール、マンニトール、ソルビトール、ジエチレングリコール、トリエチレングリコール、テトラエチレングリコール、高級ポリエチレングリコール、ジプロピレングリコール、高級ポリプロピレングリコール、ジブチレングリコール、高級ポリプロブチレングリコール、４，４´−ジヒドロキシジフェニールプロパンおよびジヒドロキシメチルヒドロキノンが挙げられる。鎖伸長剤の適した種類として他には、１，２，３，４，４−ヘキサフルオロペンタン−１，５−ジオールなどのフッ素置換二官能性ジオールおよび、２−フェニール−１，３−プロピレングリコールおよびフェニール−１，４−ブチレングリコールなどのフェニ−ル置換Ｃ2−Ｃ5ジオールが挙げられる。無論、上記ジオールの混合物および組み合わせを鎖伸長剤として使用することができる。
【００６６】
ポリオール：ポリイソシアネ−ト：鎖伸長剤のモル比は、約１：１：０〜約１：１５：１４が好ましく、約１：１：０〜約１：６：５であればより好ましい。本発明に有用な脂肪族ポリウレタンは、まずポリオールとジイソシアネ−トとを反応させてプレポリマーを形成し、次にこのプレポリマーを鎖伸長剤と反応させる２段階処理により調製することができる。このポリウレタンを、まずポリオールと鎖伸長剤とを配合し、これにジイソシアネ−トを添加する１容器方法により調製してもよい。このポリウレタンは、好適には約６０，０００〜約２００，０００の重量平均分子量を有する熱可塑性材料でも、あるいは熱硬化性剤嶐、すなわち架橋した材料であってもよい。
【００６７】
複数の抽出構造を有する照明装置の製造に本発明による継ぎ目のないマイクロ複製方法を用いると、明らかに有利である。第１に成形段階において微小構造を直接装置に複製することにより、この微小構造は非常に正確に複製される。これは、抽出構造の表面が平滑で角度が鋭利なほど、表面の不備により失う光量を最小限にしつつ、所望領域に放つ光量が多くできるという点において重要である。
【００６８】
従来技術によると、微小構造を一般にファイバ内に直接機械加工するか、微小構造を有する材料の薄い帯片をファイバ表面に接着するかのいずれかであった。直接の機械加工では、窪みあるいは溝をファイバ内に形成することができるだけである。微小構造を有する材料の帯片を用いると、別の界面が追加される。このような界面が増加すると、余分な界面における損失が起こるなど光学性能が低下する可能性がでてくる。
【００６９】
直接機械加工は、精密なダイヤモンドを先端に施した素子を用いてファイバの小さな部分を繰り返し削り取り、所望の溝形状および寸法を得るダイヤモンドバイトの形態をとる可能性がある。この方法は非常に正確であるが、各溝に対して複数の操作が必要であり効率が悪い。さらに、光導体に軟性材料を使用した場合、ファイバ材料に弾性があるため、精密な溝を機械加工することが難しくなる可能性がある。
【００７０】
直接機械加工は打ち抜き加工処理の形態であってもよい。この処理は、Ａｐｐｅｌｄｏｒｎ他に付与された米国特許第５，４３２，８７６号に詳細に記載されている。この打ち抜き加工処理では本質的に、一連の隆起部分を有するダイを含む打ち抜き工具が必要となる。その隆起部分は、ファイバ表面に付設するはずの溝と同じ形状および寸法を有するように設計されている。ファイバ表面にこの打ち抜き工具で窪みをつける。この方法は、複数の通過作業が必要ではないため、直接ダイヤモンドバイトより効率が良いという点において有利である。しかしながら、打ち抜き加工では、材料はファイバから除去されるのではなく配置が変わるだけであるため、材料が余分として押しのけられるとファイバの表面が変形する原因となる。さらにこの方法は、表面に窪みを作製する際にしか使用することができない。
【００７１】
実施例１  型の製造
平滑な光学仕上げ（すなわち２００ｎｍ（８マイクロインチ）ＲＭＳ粗さ未満の形状）に研磨した直径１２ｍｍ、長さ５０ｃｍの真鍮棒を、ＰｒｏｔｏＴｒａｋ２軸Ｎ／Ｃフライス盤（コネチカット州ＢｒｉｄｇｅｐｏｒｔのＢｒｉｄｇｅｐｏｒｔ  Ｍａｃｈｉｎｅｓ  Ｉｎｃ．）の基盤内に固定した。真鍮棒に１つ以上のノッチを切り込むために必要な９０°などの角度形状を有するタングステンカーバイド切断先端部をフライス盤の主軸に取り付け、およそ３００ｒｐｍにて回転しながら、およそ３．７ｃｍ／分の給送速度で前進した。コンピュータ制御により、切断先端部は、最終的な成形ポリマー部から光の抽出が可能となるように、真鍮棒に複数のノッチ（微小構造）を正確に割り出された間隔で切り込んだ。これは例えば係属中の米国特許出願第０８／７８９，８０８号に記載されており、この内容全体を本願明細書に引用したものとする。すべてのノッチを切断後、本明細書において原型と呼ぶ真鍮棒をフライス盤から取り出し、完全に清浄してわずかな金属片も除去した。１つ以上の切断先端部を用いて棒に沿って複数回通過させながら、異なる寸法および異なる角度のノッチを１本の真鍮棒内に切込むことも本発明の範囲内とする。
【００７２】
この原型を１６０℃に４時間加熱した後、２３℃まで（室温）冷却した。次いでこの原型を「チェース」と呼ばれる２部からなる中空の丸い型の端部キャップを下にして垂直に配置した。この１部はアルミニウムであり、他方の１部は透明なポリカーボネートである。これらが、直径を分割するチェースの半体である。このチェースは直径が２５ｃｍ、長さが５６ｃｍである。この端部キャップに皿穴を設けて、中空型内に棒を中心付ける手段とする。チェースの２つの半体を閉じ合わせてテープで密閉し、頂部および底部付近にて実験用ホースクランプを用いて締付けた。シリコーン成形材料であるＳｙｌｇａｒｄ１８４（ミシガン州ミッドランドのＤｏｗ  Ｃｏｒｎｉｎｇ  Ｃｏｒｐ．）を、Ｄｏｗ  Ｃｏｒｎｉｎｇ製から商標名Ｓｙｌｇａｒｄで販売されている硬化剤と１０：１の容量比率でポンプ真空下において、本質的にすべての泡を除去するまで充分な時間をかけて混合した。この混合した材料をゆっくりチェース頂部内に注入し、チェース原型の長手方向を完全にカバーした。皿穴をあけた頂部端部キャップを原型の自由端部上に配置してチェースの開口頂部に嵌合し、原型をチェース空隙内中央に位置付け、チェースを密閉した。
【００７３】
シリコーン型材料を一晩かけて２３℃にて硬化した後（別の方法としてシリコーンを８時間５０℃にて硬化することも可能であった）、チェースを取り出した。まずシリコーンを原型からそっと分離し、型の内部に空気圧を印可して拡張したシリコーン型から原型を取り出すことにより、原型を型から取り出した。こうして、必要条件である微小構造形状を内面に有する、中空で可撓性である型を得た。
【００７４】
実施例２  照明装置の製造
ビス（４−イソシアネ−トシクロへキシル）メタン（例えばペンシルバニア州ピッツバーグのＢａｙｅｒ  Ｃｏｒｐ．からＤｅｓｍｏｄｕｒTMＷの商標名で販売されているもの）３９．６重量部と、イソシアヌレート含有ポリイソシアネ−ト（例えばＢａｙｅｒ  Ｃｏｒｐ．からＤｅｓｍｏｄｕｒTMＮ−３３００の商標名で販売されているもの）３９．３重量部と、ポリエステルジオール（例えばテキサス州ヒューストンのＳｏｌｖａｙ  Ｉｎｔｅｒｏｘから商標名ＣＡＰＡTM２００、Ｍw５５０として販売されているもの）８０部と、ポリエステルトリオール（例えばＳｏｌｖａｙ  Ｉｎｔｅｒｏｘから商標名ＣＡＰＡTM３０１、Ｍw３００として販売されているもの）２０重量部とを含むポリウレタン先駆物質混合物を、真空ポンプ下において２３℃にて３０分間攪拌し、その後真空状態を解放して、ジブチルチンジメルカプチド重合触媒（例えばコネチカット州グリーンウィッチのＷｉｔｃｏ  Ｃｏｒｐ．からＦｏａｍｒｅｚTMＵＬ−１の商標名で販売されているもの）０．３重量部を添加した。再度真空状態にして、この混合物を１分間攪拌し、１分間放置して混入ガスを除去した後、真空状態を解放した。
【００７５】
実施例１において得た中空型を含むチェースを垂直に固定し、液体であるポリウレタン先駆物質混合物内に泡が発生しないように、ポリウレタン先駆物質混合物をゆっくりシリコン型内に注入した。２３℃にて１時間、このポリウレタン照明装置を硬化した。必要であれば、この硬化した装置を、１００℃にて１時間さらに硬化することもできた。
【００７６】
この軟性かつ可撓性である照明装置は、型を装置から分離するためにそっと曲げ、型の一方の端部をカバーして圧縮空気をもう一方の端部内に導入することにより、拡張性シリコーンの型から取り出した。この型が僅かに拡張したところで照明装置を把持して、型を破損する、あるいは照明装置の微小構造ノッチの精度を失うことなく、型から引き出した。
【００７７】
成形された装置の照明特性を示すため、この装置を、含浸と含浸との間に１５分間の乾燥時間を設けながら、ミネソタ州セントポールの３Ｍ  ＣｏｍｐａｎｙからＦｌｕｏｒａｄTMＦＣ−７２２の商品名で販売されているフルオロケミカル溶液内に３回含浸した後、２３℃にて乾燥して低屈折率コーティングを得た。
【００７８】
次に、コーティングを施した装置を、成形したノッチ部分のみを露出するようにその周囲のおよそ２７０°を白いビニールテープ（この場合、ミネソタ州セントポールの３Ｍ  ＣｏｍｐａｎｙからＣａｔ．Ｎｏ．４７１の商品名で販売されている白いビニールテープを使用した）でカバーした。露出しているノッチに、コネチカット州ＷｏｏｄｂｒｉｄｇｅのＬｉｌｌｙ  Ｉｎｄｕｓｔｒｉｅｓ，Ｉｎｃ．から供給されているキットおよび方法を用いて銀元素の薄い層をコーティングした。次いで、その露出したノッチを蒸留水で完全に洗浄し、それが乾燥する前にフッ化スズの希釈水溶液を噴霧した。余分なスズ溶液を蒸留水で洗い落し、硫酸銀を含むアンモニア水溶液を噴霧した後、この照明装置を蒸留水でさらにすすいで乾燥し、約７０℃にて２分間加熱した。保護テープを除去したところ、銀メッキしたノッチを有する所望の照明装置を得た。
【００７９】
銀メッキを施したノッチを有して仕上がった装置の照明特性を測定し、センターハイマウントストップランプ（ＣＨＭＳＬ）装置用ＳＡＥ  Ｓｔａｎｄａｒｄ  Ｊ１９５７  ＪＵＮ９３と比較した。本発明による照明装置の一方の端部を、１５０Ｗハロゲン電球（日本、東京のＵｓｈｉｏ  ＫＫ製）を使用した光源（ニューヨーク州ＡｕｂｕｒｎのＦｏｓｔｅｃ  Ｉｎｃ．製Ｔｙｐｅ  ２０５００）から９５ルーメンで照明した。一方の端部からの照明による結果データをそのミラーイメージに追加して、両端から照明されたＣＨＭＳＬの性能を示した。この測定および算出の結果を表１に示す。
【００８０】
表１において、光強度測定（カンデラ）は、ＣＨＭＳＬの中心に対して中実に左１０°から右１０°および上１０°から下５°までのテーパ角度である特定の光度測定試験領域に対するものである。表１において「Ｓ」で示す値は、ＳＡＥ  Ｓｔａｎｄａｒｄにおいて許容範囲である最小標準強度を表す。測定領域内において、０．２５°半径にてできる領域より広い領域に対して強度が１３０カンデラを超える可能性はない。
【００８１】
【表１】
0004295432.tif 000002
【００８２】
表１のデータから、本発明により成形および取り外された照明装置により、各ポイントにおいて最小カンデラを上回り、最大カンデラを下回る、ＳＡＥ基準試験ポイントにてＣＨＭＳＬ用の光が得られたことがわかる。したがって、この型設計は有効であり、ＣＨＭＳＬの製造方法は満足のいくものであった。
【００８３】
実施例３  照明装置の製造
実施例２のように、Ｄｅｓｍｏｄｕｒ  Ｗ３９を重量部と、ＤｅｓｍｏｄｕｒＮ−３３００を３８．７重量部と、ポリエステルジオール（例えばコネチカット州ダンベリーのＵｎｉｏｎ  Ｃａｒｂｉｄｅ  Ｃｏｒｐ．からＴｏｎｅ０２０１、Ｍw５３０として販売されているもの）８０重量部と、ポリエステルトリオール（例えばＵｎｉｏｎ  Ｃａｒｂｉｄｅ  Ｃｏｒｐ．からＴｏｎｅ０３０１、Ｍw３００として販売されているもの）２０重量部と、ジブチルチンジメルカプチド触媒（例えばＷｉｔｃｏ  Ｃｏｒｐ．からＦｏａｍｒｅｚTMＵＬ−１の商標名で販売されているもの）１．７重量部とを含む硬質ポリウレタン先駆物質配合物を調製した。実施例２において説明したように硬化および取り外しを行い、任意に透明な、可撓性ポリウレタン照明装置を得た。
【図面の簡単な説明】
【図１（ａ）】  本発明による型の略図である。
【図１（ｂ）】  本発明による型の略断面図である。
【図２（ａ）】  異なる圧力を印加することにより本発明による型を拡張する手段を示す略図である。
【図２（ｂ）】  異なる圧力を印加することにより本発明による型を拡張する手段を示す断面図である。
【図３（ａ）】  本発明による型を製造するステップを示す略図である。
【図３（ｂ）】  本発明による型を製造するステップを示す略図である。
【図３（ｃ）】  本発明による型を製造するステップを示す略図である。
【図４（ａ）】  本発明による継ぎ目のないマイクロ複製方法におけるステップを示す略図である。
【図４（ｂ）】  本発明による継ぎ目のないマイクロ複製方法におけるステップを示す略図である。
【図４（ｃ）】  本発明による継ぎ目のないマイクロ複製方法におけるステップを示す略図である。
【図５（ａ）】  本発明による継ぎ目のないマイクロ複製方法を用いて製造した照明装置の動作を示す略側面図である。
【図５（ｂ）】  本発明による継ぎ目のないマイクロ複製方法を用いて製造した照明装置の動作を示す略側面図である。
【図１ａ】
0004295432.tif 000003
【図１ｂ】
0004295432.tif 000004
【図２ａ】
0004295432.tif 000005
【図２ｂ】
0004295432.tif 000006
【図２ｃ】
0004295432.tif 000007
【図３ａ】
0004295432.tif 000008
【図３ｂ】
0004295432.tif 000009
【図３ｃ】
0004295432.tif 000010
【図４ａ】
0004295432.tif 000011
【図４ｂ】
0004295432.tif 000012
【図４ｃ】
0004295432.tif 000013
【図５ａ】
0004295432.tif 000014
【図５ｂ】
0004295432.tif 000015
【図６ａ】
0004295432.tif 000016
【図６ｂ】
0004295432.tif 000017
【図６ｃ】
0004295432.tif 000018
【図６ｄ】
0004295432.tif 000019